ИНГИБИРОВАНИЕ КОРРОЗИИ МЕТАЛЛИЧЕСКОЙ АРМАТУРЫ, ПРИСУТСТВУЮЩЕЙ В ЗАТВЕРДЕВШЕЙ БЕТОННОЙ КОНСТРУКЦИИ, ИМЕЮЩЕЙ ОДНУ ИЛИ НЕСКОЛЬКО ПОВЕРХНОСТЕЙ, КОТОРЫЕ ОТКРЫТЫ ДЛЯ ВНЕДРЕНИЯ ХЛОРИДА

1. Способ ингибирования коррозии металлической арматуры, присутствующей в затвердевшей бетонной конструкции, имеющей одну или несколько поверхностей, которые открыты для внедрения хлорида, причем способ включает стадию нанесения водного раствора нитрата щелочного металла, водного раствора нитрата щелочноземельного металла, водного раствора нитрата цинка, водного раствора нитрата алюминия, водного раствора нитрата аммония или их смеси на одну или несколько поверхностей, и при этом указанный водный раствор нитратов дополнительно содержит органический растворитель, выбранный из группы, которую составляют простые эфиры гликолей, в том числе простые этил-, метил-, пропил- и бутилзамещенные моноэфиры этиленгликоля, более конкретно, простой бутиловый моноэфир этиленгликоля.
2. Способ по п. 1, в котором на одну или несколько поверхностей наносят водный раствор нитрата кальция, содержащий от 10 мас.% до 20 мас.%, более конкретно, от 15 мас.% до 20 мас.% и, наиболее конкретно, 15 мас.% нитрата кальция, растворенного в деионизированной воде.
3. Способ по п. 1 или 2, в котором водный раствор дополнительно содержит от 0,1 мас.% до 5,0 мас. %, более конкретно, от 0,5 мас.% до 3,0 мас.% улучшающего проникновение вещества, выбранного из группы, которую составляют:
этоксилированные линейные спирты, более конкретно, этоксилированные жирные спирты со степенью этоксилирования, составляющей более чем 10, и, более конкретно, этоксилаты тридецилового спирта,
этоксилированные октил-, нонил- и додецилфенолы со степенью этоксилирования, составляющей от 12 до 20,
этоксилаты вторичных спиртов,
этоксилированные тиолы, в частности, трет-додецилмеркаптан со степенью этоксилирования, составляющей от 8 до 10,
сложные моно- и диэфиры глицерина,
ацетиленовые спирты и диолы и алкоксилированные ацетиленовые спирты и диолы,
N-(алкилоксикарбонил)аланин, более конкретно, N-октилаланин, N-додецилаланин, N-гексадецилаланин и/или N-октадецилаланин,
N-алкилированные пирролидоны, более конкретно, 1-(С8-С12-алкил)-2-пирролидон, более конкретно, 1-октил-2-пирролидон, 1-додецил-2-пирролидон,
сложные алкилэфиры сульфоянтарной кислоты, более конкретно, сложные диэфиры С14-С18-сульфоянтарной кислоты,
N-ацилсаркозинаты, более конкретно, N-олеилсаркозин, N-лауроилсаркозин, N-миристоилсаркозин и/или N-кокоилсаркозин, и/или соответствующие натриевые соли.
4. Способ по любому из пп. 1-3, в котором водный раствор содержит от 0,1 мас.% до 5,0 мас.%, более конкретно, от 1,0 мас.% до 2,0 мас.% органического растворителя, выбранного из группы, которую составляют простые эфиры гликолей, в том числе простые этил-, метил-, пропил- и бутилзамещенные моноэфиры этиленгликоля, более конкретно, простой бутиловый моноэфир этиленгликоля.
5. Применение водного раствора нитрата щелочного металла, водного раствора нитрата щелочноземельного металла, водного раствора нитрата цинка, водного раствора нитрата алюминия, водного раствора нитрата аммония или их смеси в качестве ингибитора коррозии посредством нанесения на одну или несколько поверхностей затвердевшей бетонной конструкции, содержащей металлическую арматуру, которые открыты для внедрения хлорида, причем указанный водный раствор нитратов дополнительно содержит органический растворитель, выбранный из группы, которую составляют простые эфиры гликолей, в том числе простые этил-, метил-, пропил- и бутилзамещенные моноэфиры этиленгликоля, более конкретно, простой бутиловый моноэфир этиленгликоля.
6. Применение по п. 5, в котором наносят водный раствор нитрата кальция, содержащий от 10 мас.% до 20 мас.%, более конкретно, от 15 мас.% до 20 мас.% и, наиболее конкретно, 15 мас.% нитрата кальция, растворенного в деионизированной воде.
7. Применение по п. 5 или 6, в котором водный раствор содержит от 0,1 мас.% до 5,0 мас. %, более конкретно, от 0,5 мас.% до 3,0 мас.% улучшающего проникновение вещества, выбранного из группы, которую составляют:
этоксилированные линейные спирты, более конкретно, этоксилированные жирные спирты со степенью этоксилирования, составляющей более чем 10, и, более конкретно, этоксилаты тридецилового спирта,
этоксилированные октил-, нонил- и додецилфенолы со степенью этоксилирования, составляющей от 12 до 20,
этоксилаты вторичных спиртов,
этоксилированные тиолы, в частности, трет-додецилмеркаптан со степенью этоксилирования, составляющей от 8 до 10,
сложные моно- и диэфиры глицерина,
ацетиленовые спирты и диолы и алкоксилированные ацетиленовые спирты и диолы,
N-(алкилоксикарбонил)аланин, более конкретно, N-октилаланин, N-додецилаланин, N-гексадецилаланин и/или N-октадецилаланин,
N-алкилированные пирролидоны, более конкретно, 1-(С8-С12-алкил)-2-пирролидон, более конкретно, 1-октил-2-пирролидон, 1-додецил-2-пирролидон,
сложные алкилэфиры сульфоянтарной кислоты, более конкретно, сложные диэфиры С14-С18-сульфоянтарной кислоты,
N-ацилсаркозинаты, более конкретно, N-олеилсаркозин, N-лауроилсаркозин, N-миристоилсаркозин и/или N-кокоилсаркозин, и/или соответствующие натриевые соли.
8. Применение по любому из пп. 5-7, в котором водный раствор дополнительно содержит от 0,1 мас.% до 5,0 мас. %, более конкретно, от 1,0 мас.% до 2,0 мас.% органического растворителя, выбранного из группы, которую составляют простые эфиры гликолей, в том числе простые этил-, метил-, пропил- и бутилзамещенные моноэфиры этиленгликоля, более конкретно, простой бутиловый моноэфир этиленгликоля.
9. Ингибирующая коррозию композиция для ингибирования коррозии металлической арматуры, присутствующей в затвердевшей бетонной конструкции, имеющей одну или несколько поверхностей, которые открыты для внедрения хлорида, содержащая:
от 10 мас.% до 20 мас. %, более конкретно, от 15 мас.% до 20 мас.% и, наиболее конкретно, 15 мас.% нитрата кальция, растворенного в деионизированной воде;
от 0,1 мас.% до 5,0 мас. %, более конкретно, от 0,5 мас.% до 3,0 мас.% улучшающего проникновение вещества, выбранного из группы, которую составляют:
этоксилированные линейные спирты, более конкретно, этоксилированные жирные спирты со степенью этоксилирования, составляющей более чем 10, и, более конкретно, этоксилаты тридецилового спирта,
этоксилированные октил-, нонил- и додецилфенолы со степенью этоксилирования, составляющей от 12 до 20,
этоксилаты вторичных спиртов,
этоксилированные тиолы, в частности, трет-додецилмеркаптан со степенью этоксилирования, составляющей от 8 до 10,
сложные моно- и диэфиры глицерина,
ацетиленовые спирты и диолы,
алкоксилированные ацетиленовые спирты и диолы,
N-(алкилоксикарбонил)аланин, более конкретно, N-октилаланин, N-додецилаланин, N-гексадецилаланин и/или N-октадецилаланин,
N-алкилированные пирролидоны, более конкретно, 1-(С8-С12-алкил)-2-пирролидон, более конкретно, 1-октил-2-пирролидон, 1-додецил-2-пирролидон,
сложные алкилэфиры сульфоянтарной кислоты, более конкретно, сложные диэфиры С14-С18-сульфоянтарной кислоты,
N-ацилсаркозинаты, более конкретно, N-олеилсаркозин, N-лауроилсаркозин, N-миристоилсаркозин и/или N-кокоилсаркозин, и/или соответствующие натриевые соли,
от 0,1 мас.% до 5,0 мас.%, более конкретно, от 1,0 мас.% до 2,0 мас.% органического растворителя, выбранного из группы, которую составляют простые эфиры гликолей, в том числе простые этил-, метил-, пропил- и бутилзамещенные моноэфиры этиленгликоля, более конкретно, простой бутиловый моноэфир этиленгликоля.